СПОСОБ ПОЛУЧЕНИЯ МЕТАЛЛИЧЕСКИХ ПОКРЫТИЙ НА ПОВЕРХНОСТИ ЗУБНЫХ ПРОТЕЗОВ

1. Способ получения металлических покрытий на поверхности зубных протезов, в котором наносят слои нитрида циркония, отличающийся тем, что сначала производят струйно-абразивную обработку внутренней поверхности зубного протеза и ионную полировку внешней поверхности зубного протеза, затем наносят на зубной протез переходной подслой из металла, идентичного металлу основы, после чего напыляют чередующиеся слои с повышенным содержанием нитрида циркония и с пониженным содержанием нитрида циркония, регулируя соотношение компонентов в каждом слое в зависимости от выбранного цвета зубного протеза, последним напыляют облицовочный твердый слой из смеси циркония и нитрида циркония, при этом общую толщину наносимого покрытия выбирают в интервале от 5 мкм до 20 мкм.
2. Способ по п.1, отличающийся тем, что в качестве металла, идентичного металлу основы, используют цирконий.
3. Способ по п.1, отличающийся тем, что напыляют слой с повышенным содержанием нитрида циркония, содержащий цирконий (Zr), нитрид циркония (ZrN) при следующем процентном соотношении компонентов:
Цирконий (Zr)
0-20
Нитрид циркония (ZrN)
Остальное
4. Способ по п.1, отличающийся тем, напыляют слой с пониженным содержанием нитрида циркония, содержащий цирконий (Zr), нитрид циркония (ZrN) при следующем процентном соотношении компонентов:
Нитрид циркония (ZrN)
0-40
Цирконий (Zr)
Остальное
5. Способ по п.1, отличающийся тем, что каждый слой с пониженным содержанием нитрида циркония напыляют толщиной от 5 нм до 20 нм.
6. Способ по п.1, отличающийся тем, что каждый слой с повышенным содержанием нитрида циркония напыляют толщиной от 30 нм до 70 нм.
7. Способ по п.1, отличающийся тем, что облицовочный слой напыляют толщиной от 1 до 5 мкм.
8. Способ по п.1, отличающийся тем, что напыляют переходный подслой из металла, идентичного металлу основы, толщиной от 5 нм до 20 нм.
9. Способ по п.1, отличающийся тем, что напыляют чередующиеся слои с повышенным содержанием нитрида циркония и с пониженным содержанием нитрида циркония в количестве ста слоев, из которых пятьдесят слоев составляют слои с повышенным содержанием нитрида циркония и пятьдесят слоев составляют слои с пониженным содержанием нитрида циркония.